ELECTRODE NON CONSUMABLE L'invention concerne des électrodes, et en parti- culier des électrodes non oensumables (ci-après désignées par non fon- dantes) pour le traitement l'art Électrique et au plasma dans les gaz inerte. L'invention est avantageusement applicable au soudage à l'art électrique et au plasma, à la fusion des métaux et aux cathodes d'appareils de décharge gazeuse. Pour accroître la durée de vie de l'électrode et élargir la gamme des courants de travail permettant la sta- bilisation et la localisation spatiale de l'arc électrique, il est nécessaire qu'au cours du traitement préliminaire d'électrodes non fondantes, par exemple, suivant le procé- dé décrit dans le brevet d'invention suédois n0 397 765, il s'effectue la formation de la surface de travail de l'électrode par suite du passage de la matière de l'élec- trode de la phase liquide à la phase solide. La formation de la surface de travail de l'élec- trode n'est permise que dans le cas de la présence simul- tanée, sur la surface de travail de l'électrode, de deux phases, liquide et solide, avec passage de la matière, constituant la partie active de l'électrode, de la phase liquide en phase solide. Il est connu d'employer une électrode non fondante décrite dans le brevet Etats-Unis n03307 011, comprenant un support dont la face de travail comporte un logement pour la fixation de la partie active venant en contact avec le fond et la surface latérale du logement. La hauteur de la partie active est inférieure à celle du logement dans lequel elle est immobilisée. Cette électrode ne présente qu'une gamme technolo- gique étroite des courants de travail. La gamme technologi- que des courants de travail est une gamme s'étendant à partir d'un courant minimum I min jusqu'à un courant maxi- mum I max, cette gamme permettant: -2 - - de stabiliser l'arc électrique et de le localiser en es- pace suivant toute la gaminme de réglage du courant de façon à assurer des variations multiples du courant de travail en vue tant de l'accroissement d'intensité du courant à partir de I min jusqu'à I max que de son abaissement à partir de I max jusqu'à I min; - d' exciter 1 'arc lectriocie avec toute valeur du courant suivant la gamme s'étendant de I min jusqu'à I max, les valeurs limites comprises; I0 - d'obtenir une faible baisse de la tension ou voisinage de la cathode; - d'assurer la circulation de faibles flux de chaleur sur l'électrode. Cette électrode permet le rapport entre la limite inférieure et la limite supérieure de réglage de courant, dans toute la gamme de réglage, s'élevant dans un cas optimal à 1:5. Lors du service de cette électrode, la surface intérieure du logement se détériore du fait de se trouver en contact direct avec l'arc électrique. De plus, lors du traitement préliminaire de cette électrode selon le procédé décrit dans le brevet su- édois N 397765 déjà cité, il ne se produit pas de formation de la surface de travail de la partie active du fait que la matière de la partie active d'électrode est en phase liquide. On connaît aussi une électrode non fondante, pré- vue pour des processuls d'arc Électrique, qui est décite dans le brevet d'invention des EUA N'5198952, comportant un support, sur la face de travail duquel est réalisé un logement. Dans le logement est immobilisée la partie active qui est au ras de la surface de la face de tra- vail du support, c'est-à-dire que la hauteur de la partie active est égale à celle du logement. Ftent donnA qule la hauteur de la oeartie active de cette électrode est égale à celle du logement, il ne se produit, lors du service de l'électrode, aucune dé- térioration de la surface intérieure du logement. 2488 17 Cependant, cette électrode ne possède qu'une gamme étroite de réglage du courant permettant de sta- biliser l'arc électrique. En outre, lors du traitement préliminaire de cette électrode selon le procédé décrit dans le brevet suédois mentionné R0397765, il ne se produit pas de formation de la surface de travail de la partie active du fait que le régime thermique de l'électrode n'assure pas des conditions permettant la formation de JO la phase solide sur la surface de travail'de l'élec- trode. Il est également connu une électrode non fondante, une cathode de préférence, destinée à assurer des pro- cessus d'arc (voir le brevet des EUA Ir 3911309), com- I5 portant un support sur la face de travail duquel est réalisé un logement assurant le serrage de la partie active. La hauteur de la partie active dépasse celle du logement, c'est-à-dire que la zone de travail de la partie active fait saillie hors du support.. En soumettant cette électrode au traitement pré- liminaire selon le procédé décrit dans le brevet sué- dois N397765, on observe la formation de la surface de travail de la partie active à la suite du passage partiel de la matière de la phase liquide en phase solide. Une formation insignifiante de la surface de travail de la partie active ne permet pas d'élargir la gamme des courants de travail assurant la stabi- lisation et la localisation spatiale de l'arc éle- ctrique. On connaît en outre une électrode non fondante prévue pour des processus d'arc, décrite dans le brevet des EUA Ne3231332, présentant un support réa- lisé sous forme d'une barre dont la partie active cons- titue un noyau. le support est réalisé en tungstène, 2482& 17 - 4 _ tandis que la partie active est constituée par des matières émissives. On prévoit l'introduction dans le tungstène de-différentes additions, qu'on ajoute en vue de l'amélioration de l'élasticité du tungstène sans affecter les propriétés d'émission électronique de l'électrode. La partie active est formée de mnatièrps - produisant l'émission électronique, telles que l'oxyde de thorium, oxyde de lanthane et oxydes d'autres métaux de terre rare et possède un plus faible travail d'ex- I0 traction que la couche superficielle. Cette électrode s'emploie dans la gamme des cou- rants s'élevant à 20 A au moins, la stabilisationet la localisation spatiale de l'arc électrique ne se pro- duisant qu'à la suite de l'accroissement de l'intensité I5 du courant. Cette électrode possède, elle aussi, des possibili- tés technologiques limitées du fait que la stabilisation de l'arc électrique, lors du réglage du courant dans les deux sens, ne se maintient que dans une gamme des courants très êtroite, la violation de la stabilité spatiale de l'arc électrique ne permettant pas alors d'employer ces électrodes pour le soudage des nervures et des bords très rapprochés. En outre, la stabilisation spatiale de l'arc éle- ctrique se voit troublée au bout d'une période de temps définie par la longévité de l'électrode, du fait d'un entraînement des additions émissives hors de la partie active de l'électrode. Selon le brevet cité, la remise en état de l'électrode réclame un affûtage. A cet effet, on enlève la partie supérieure de l'électrode, constituée par le tungstène, jusqu'à ce que soit dé- couvert le noyau actif de l'électrode présentant une nouvelle réserve de matières émissives. Donc, il convient de réaffûter chaque fois l'électrode, ce qui, d'une part, réclame l'emploi d'outils spéciaux et d'autre part, provoque, à la suite de l'affûtage, une grande quantité de déchets de tungstène déficient dont est réalisé le support. -5- Cette électrode se caractérise par une baisse im- portante de la tension au voisinage de la cathode et ne permet pas d'assurer une excitation stable de l'arc électrique aux courants faibles. La présente invention s'est posée donc le problème de créer une électrode non fondante pour le traitement à l'arc électricue et au plasmfa dans les naz inertes, dans laquelle le mode de couplage de la partie active au support et la matière constituant cette partie active permettrai- JO ent de créer les conditions optimales pour la forma- tion de la surface de travail de l'électrode en assu- rant ainsi tant un élargissement de la gamme des cou- rants de travail, suivi d'une amélioration de la sta- bilisation et de la localisation spatiale de l'arc I5 électrique dans toute la gamme de réglage du courant, que l'abaissement des flux de chaleur accédant à l'électrode. A cet effet, dans une électrode non fondante pour le traitement à l'arc et au plasma dans les gaz inertes, comportant un support et une partie active réalisée en un métal réfractaire avec des additions émissives conformément à l'invention, la partie active s'as- socie au support de façon que sa surface latérale ex- térieure soit découverte à une hauteur dépassant le quart de son diamètre. Un tel mode de couplage de la partie active au support permet d'obtenir simultanément sur la surface de la partie active les phases liquide et solide en assurant la formation de la surface émissive de tra- vail de l'électrode. La formation de la partie active contribue,à son tour, à accroître considérablement l'activité émissive, à abaisser le travail d'extraction des électrons et à localiser la tache cathodique. Ceci permet d'élargir sensiblement la gamme des courants de -6- travail, de diminuer les pertes thermiques dans l'é- lectrode et d'abaisser la chute de tension au voisinage de la cathode. Si la surface extérieure latérale de la partie active d'électrode était découverte à une hauteur inférieure au quart de son diarmetre, la matière de la partie active serait en phase liquide et il ne se produirait pas de formation de la surface de travail de la partie activel'1électrode non fondante ne I0 permettant pas alors d'élargir la gamme des courants de travail avec amélioration de la stabilisation et de la localisation spatiale de l'arc électrique. Il est avantageux de réaliser la partie active de l'électrode non fondante en une poudre contenant, en I5 tant que métal réfractaire, du tungstène en quantité de o à 95%, et en a tant qu'additions émissives, des métaux de terre rare, ou leurs composés. Les études de la teneur en poids de tungstène dans la poudre ont montré que la teneur optimale en tungstène était de 607o à 95%. Une diminution de la teneur en tungstène dans la poudre à une valeur inférieure à 6Co provoque une altération du régime thermique de l'électrode et le passage de la matière de la surface de travail à la phase liquide. La diminution de la teneur en tungstène ne permet pas d'assurer la formation de la partie active. Lorsque, au contraire,-la teneur en tungstène dans la poudre dépasse 95%, il se produit un abais- sement de la quantité d'additions des métaux de terre rare jusqu'à une valeur-inférieure à 5% en provoquant une altération des propriétés d'émission de la partie active et un accroissement de la chute de tension au voisinage de la cathode. Dans l'électrode non eondànte, dont la partie active est réalisée en une poudre contenant du tungstène en tant que métal réfractaire avec la teneur de 60 % à 95 %, il est avantageux d'utiliser en qualité du métal de terre rare, de l'yttrium en quantité de 5 % à 40 %. Dans 1'électrode non fondante dont la partie ac- tive est réalisée en une poudre contenant, à titre de métal réfractaire, du tungstène, avec la teneur de 60 % à 95 %, il est avan- tageux d'utiliser, en qualité des composés du métal de terre rare, des composés de l'yttrium en quantité de 5 % à 40 %. Dans l'électrode non fondante dont la partie active est une poudre contenant à titre de métal réfractaire, du tungstène avec la teneur de 60 % à 95 %, il est avantageux d'utiliser, en qualité de métal de terre rare, du gadolinium pris en quantité de 10 % à 35 %. Dans l'électrode non fondante, dont la partie active est réalisée d'une poudre contenant à titre de métal réfractaire, du- tungstène avec la teneur de 60 % à 95 %, il est avantageux d'utiliser en qualité de conposés du métal de terre rare, des coarposés du gado- linium en quantité de 10 % à 35 %. Dans l'électrode non fondante, dont la partie ac- tive est une poudre contenant à titre de métal réfractaire, du tungstène pris en quantité de 60 X à 95 X, il convient d'utiliser comme métal de terre rare, un mélange d'yttrium et de gadolinium, le rapport des composants en pourcentage pondérai étant de: - yttrium de 5 à 15, - gadolinium de 10 à 25. Dans l'électrode non fondante, dont la partie ac- tive est réalisée d'une poudre contenant, à titre de métal réfractaire, du tungstène pris en quantité de 60 %-à 95 %, il est avantageux d'utiliser comme composé du métal de ter- re rare, un mélange d'un composé de l'yttrium et d'un compo- sé du gadolinium, le rapport des composants en pourcentages étant de: composé d'yttrium de 7 à 20, - composé de gadolinium de 12 à 35. Une diminution ou une augmentation de la quan- tité de métaux de terre rare, ou de leurs composés jusqu'à une valeur supérieure ou inférieure aux li- mites susmentionnées provoquerait, d'une part, un rétrécissement de la gamme des courants de travail et, d'autre part, une altération de la stabilisation et de la localisation spatiale de l'arc dans toute la gamme de réglage des courants de travail. Il est approprié que le partie active de l'électrode IO non fondante soit une poudre constenant à titre de métal réfractaire, du titane pris en quantité de 7C% à 99,5% et à titre d'additions émissives, des métaux de terre rare ou leurs composés. L'emploi du titane en qualité du métal réfractaire I5 de la partie active permet d'abaisser le coût de l'électrode et de simplifier sa fabrication. Il est avantageux que dans l'électrode non fon- dante, dont la partie active est une poudre contenant à titre de métal réfractaire, du titane, on utilise en qualité du métal de terre rare, du cérium avec la teneur de 0,5% à 4%. Il est important que dans l'télectrode, dont la partie active est réalisée d'une poudre contenant, à titre de métal réfractaire, du titane, on utilise pour les composés du métal de terre rare, des composés du cérium en quantité de 0,5% à 5%. Il est am3roprié que dans 1'électrode non fondante, dont la partie active est une poudre contenant, à ti- tre de métal réfractaire, du titane, on fasse l'usage, pour le métal de terre rare, du dysprosium pris en quan- tité de 0,5% à 5%. Il est avantageux que dans l'électrode non fon- dante, dont la partie active est réalisée d'une poudre contenant à titre de métal réfractaire, du titane, on emploie, en tant que composés du métal de terre rare, des composés de dysprosium pris en quantité de 0,5% à 5%. -9 - Il est souhaitable que dans l'électrode non fon- dante, dont la partie active est une poudre contenant à titre de métal réfractaire, du titane, on utilise, en qualité du métal de terre rare, du gadolinium pris en quantité de 1% à 10%. Il est utile que dans l'électrode non fondante, dont la partie active est réalisée d'une poudre con- tenant, à titre de métal réfractaire, du titane, on emploie, en qualité des composés du métal de terre rare, IO des composés du gadolinium en quantité de 1% à 30%. Il est avantageux que dans l'électrode non fondante, dont la partie active est une poudre contenant, à titre de métal réfractaire, du titane on fasse l'usage, en qualité du métal de terre rare, du néodyme avec la I5 teneur de 1% à 8%. Il est important que dans l'électrode non fondante dont la partie active est une poudre contenant,à titre de métal réfractaire, du titane, on emploie, en tant que composés du métal de terre rare, des composés du nécdyme, en quantité de 1% à 8%. Il est utile que dans l'électrode non fondante, dont la partie active est une poudre contenant, à titre de métal réfractaire, du titane, on utilise, en tant que métal de terre rare, du terbium avec la te- neur de 0,5% à 5%. Il est avantageux que dans l'électrode non fon- dante, dont la partie active est une poudre contenant, à titre de métal ré,fractaire, du titane, on emploie, en qualité des composés du métal de terre rare, des composés du terbium en quantité de 0,5% à 5%. Il est important que dans l'électrode, dont la partie active est réalisée d'une poudre contenant, à titre de métal réfractaire, du titane, on emploie, en tant que métal de terre rare, du praséodyme pris en quantité de 0,5% à 2%. Il est utile que dans l'électrode non fondante, dont la partie active est une poudre contenant, en - 10 - tant que métal réfractaire, du titane, on utilise, à titre des composés du métal de terre rare, des composés du praséodyme en quantité de 0,5% à 2%. En abaissant la quantité de métaux de terre rare ou de leurs composés constituant la poudre de la par- tie active, contenant, du titane à titre du métal ré- fractaire, jusqu'à une valeur inférieure aux limites susmentionnées, on risque de provoquer une brusque diminution de la longévité de l'électrode non fondante JO à la suite de l'altération de ses propriétés d'émission. Au contraire, en cas d'une augmentation de la quantité de métaux de terre ou de leurs composés dans la composition de la poudre de la partie active, con- tenant du titane à titre du métal réfractaire, jusqu'à I5 une valeur dépassant les limites susmentionnées, les propriétés thermo-physiques de la partie active de l'électrode- se voient perturbées sensiblement, impli- quant en particulier un abaissement de la température de fusion et une altération des conditions de forma- tion de la surface de travail, ce qui provoque à son tour une réduction de la longévité de l'électrode. En se fondant sur les quantités susmentionnées de métaux de terre rare ou de leurs composés, on fait varier la quantité de titane dans la poudre de la par- tie active dans les limites de 70o à 99,5%. Il est avantageux de réaliser la partie active de l'électrode non fondante en un alliage dont la base serait un métal réfractaire du groupe IVA de la classification périodique des éléments, tandis que les additions émissives seront des métaux de terre rare ou leurs composés. en remplaçant la poudre mise à la presse par des alliages, il devient possible de réduire sensiblement la teneur en additions gazeuses et en autres impuretés nocives dans le volume du métal, qui provoquent l'instabilité des proporiétées physico-mécaniques de l'électrode. Ainsi, du fait de réaliser la partie - 11- active en alliages, les propriété&s physico-mécaniques de l'électrode s'améliorent en permettant en conséquence - d'augmenter la longévité de l'électrode. L'introduction dans l'alliage de métaux de terre rare ou de leurs composés, c'est-à-dire de matières présentant un faible travail d'extraction de l'élec- tron et un pouvoir émis élevé, permet une réduction de l'érosion et, par conséquent, un accroissement de la longévité de l'électrode. Io Il est avantageux que dans l'électrode non fondan- te, dont la partie active est réalisée en un alliage, on emploie, à titre de base de l'alliage, du titane pris en quantité de 90%o à 99,5%. rans l'électrode non fondante, dont la oartie active est I5 un alliage, il est avantaqeux d'utiliser, titre de base de l'alliage, du zirconium en quantité de 90% à 99,5%. Il est important que dans l'électrode non fon- dante, dont la partie active est un alliage, on fasse l'usage, à titre de métal de terre rare, du gadolinium en quantité de 0,5% à 10I%. Dans l'électrode non fondante, dont la partie active est un alliage, il est avantageux d'utiliser, en tant que métal de terre rare, du cérium en quantité de 0,5% à 5%. Dans l'électrode non fondante, dont la nartie active est réalisée d'un alliace, il est avantageux. d'utiliser, à titre de composés du métal de terre rare, des composés du cérium en quantité de O,5% à 5%. Une diminution de la fraction des métaux de terre rare ou de leurs composés dans l'alliage jusqu'à une valeur inférieure à 0,5% provoque une altération des propriétés d'émission de l'électrode entraînant une réduction de la longévité de l'électrode non fondante. Par contre, une augmentation de la fraction des métaux de terre rare ou de leurs composés dans l'al- liage jusqu'à une valeur dépassant les limites sus- -12 -2482817 mentionnées provoque une altération des propriétés thermo-physiques impliquant, par exemple, un abaisse- ment de la température de fusion de la partie active conduisant en conséquence à une réduction de la longé- vité de l'électrode non fondante. L'invention va être illustrée par la description détaillée de modes de réalisation en se référant aux dessins annexés o: la fig. 1 est une représentation schématique de I0 l'électrode non fondante selon l'invention en coupe longitudinale; la fig. 2 est une représentation schématique d'un mode de réalisation de l'électrode non fondante selon l'invention en coupe longitudinale; I5 la fig. 5 représente schématiquement un autre mode de réalisation de l'électrode non fondante selon l'in- vention en coupe longitudinale; et la fig. 4 représente schématiquement encore un autre mode de réalisation de l'électrode non fondante selon l'invention en coupe longitudinale. L'électrode non fondante se compose d'un support 1 (figs. 1, 2, 3) et d'une partie active 2. La hauteur "h" de la surface latérale extérieure de la partie active est choisie de façon qu'elle dé- passe le quart du dciarltre "d" Ce la nartie active 2. L'électrode non fondante selon la figure 1 peut être fabriquée en emmanchant à la presse la partie active 2 sur le support 1. Au cours du traitement préliminaire d'une telle électrode non fondante, il se produit la formation de la surface de travail due au passage de la matière de la phase liquide à la phase solide. Le support I peut être réalisé en métaux des aroupes T, TTI, IV, V, VI et ViIT de]a classi- fication périodique des éléments, par exemple il peut être fabriqué en cuivre, acier et aluminium en vue de l'utilisation dans des électrodes non fondantes pré- vues pour le fonctionnement à des. courants compris entre 0,1 et 30 A. *- 13 - Toutefois, les matières susmentionnées ne con- viennent pas pour la fabrication de supports 1 prévus pour les électrodes non fondantes destinées au fonc- tionnement sous un courant de 100A et au-dessus du fait de la nécessité d'un accroissement considérable du di- mètre "D" du support 1. Dans ce cas, il convient de fabriquer le support 1 en matières réfractaires telles que tungstène, molybdène et tantale. La construction décrite de l'électrode non fon- IO dante s'applique à des chalumeaux de soudage de préci- sion à l'arc dans l'argon pour obtenir des produits de faible épaisseur et avant tout, des produits d'industrie électronique et de construction d'appareillage, ainsi qu'au soudage des produits en atmosphère contrôlée I5 d'argon et d'hélium ou de leurs mélanges. La fig. 2 représente une électrode non fondante dont le diamètre de la partie active 2 est égal à celui du support 1. Une telle électrode non fondante permet une extraction de la chaleur améliorée à partir de la partie active 2 vers le support 1. Cette construction de l'électrode non fondante s'applique de préférence au soudage à l'arc dans l'argon ainsi qu'à des appareils de décharge gazeuse. La fig. 5 représente une électrode non fondante dont le support 1 comporte un logement dans lequel est serrée la partie active 2, la surface latérale exté- rieure de celle-ci étant découverte sur une hauteur "h" dépassant le quart cie son diamètre "d". Une telle construction de l'électrode non fon- dante est surtout efficace en cas d'application dans les plasmatrons en vue tant du microsoudage au plasma que du soudage sous de Ports courants. La fig. 4 représente une électrode non fondante se présentant sous la forme d'une barre 3 cylindrique en alliage du titane avec des métaux de terre rare. La partie active est formée par la face en bout de l'é- lectrode non fondante se trouvant en contact avec 2482'17 - 14 - l'arc électriaue, ainsi qu'avec la surface latérale adjacente m la partie active; la partie restante de l'électrode non fondante servant pratiquement de support. Au bout d'Une période de temps définie par la durne de vie de 1 'é- lectrode non fondante, il convient d'enlever la partie de travail d'électrode en la coupant ou tronçonnant sur une longueur atteignant 1/4 du diamètre au moins. Après cette opération, l'électrode non fondante doit se soumettre de nouveau au traitement selon le procédé Io décrit dans le brevet suédois N597765. La construction décrite de l'électrode non fondante s'applique aussi bien à tous les modes de soudage à l'arc dans l'argon, de soudage en atmosphère contro- lee et de plasmasoudage, qu'à des appareils de dé- I5 charge gazeuse. I-mmédiatement avant la mise en oeuvre, les éle- ctrodes non fondantes se soumettent à un traitement pré- liminaire selon le procédé connu consistant à traiter les électrodes en régime de combustion de l'arc éle- ctrique de sorte que l'électrode traitée fonctionne comme cathode. Pendant ce traitement, la zone cathodi- que de l'arc est approvisionnée en mélange d'argon et d'un gaz actif formant, avec l'un des métaux de terre rare, pris dans le groupe IV A, ou l'un de leurs com- posés qui constituent l'électrode traitée, des combi- naisons assurant un travail d'extraction qui ne dépasse pas trois électron-volts. La durée de traitement de l'électrode doit être d'au moins 100 fois inférieure à celle de fonctionnement de l'électrode en qualité de la cathode pendant le soudage à l'arc dans l'argon. Le traitement d'électrodes doit s'effectuer à des cou- rants qui ne dépassent pas la limite supérieure de la gamme des courants de travail, la concentration en vo- lume du gaz actif dans le mélange étant de 0,1 à 100% (voir le brevet suédois 397765). Ci-après sont cités des exemples d'essais des cons- tructions d'élçctrodes non fondantes faisant l'objet de l'invention. - 15 - Exemple 1 Diamètre du support 1,5 mm Diamètre de la partie active 2,5 mm Hauteur de la surface latérale extérieure découverte de la partie active de l'électrode 5 mm Teneur en tungstène contenu dans la poudre formant la partie active 85% Teneu, en yttrium contenu dans la JO poudre constituantla partie active 15% Rapport entre la valeur supérieure de la gamme des courants de travail et la valeur inférieure, I max/Imin 64 Les essais ont montré que l'électrode fonctionnait I5 dans toute la gamme des courants de travail en régime de stabilisation constante et de la localisation spatiale de l'arc électrique. Exemple 2 Diamètre du support 1,5 mm Diamètre de la partie active 2,5 mm Hauteur de la surface latérale exté- rieure découverte de la partie active de l'électrode 5 mm Teneur en tungstène contenu dans la poudre constituant la partie active 7C% Teneur en yttrium contenu dans la poudre constituant la partie active Rapport entre la valeur supérieure de la gamme des courants de travail et la valeur inférieure, I max/I min 89 - 16 - 2482817 Les essais ont montré que l'électrode fonctionnait dans toute la gamme des courants de travail en régime de la stabilisation et de la localisation spatiale de }tarc électrique. Exemple 3 Diamètre du support 1,5 mm Diamètre de la partie active 2,5 mm Hauteur de la surface latérale exté- rieure découverte de la partie active JO de l'électrode 5 mm Teneur en tungstène contenu dans la poudre constituant la partie active 60% Teneur en yttrium contenu dans la poudre constituant la partie active 40% I5 Rapport entre la valeur supérieure de la gamme des courants de travail et la valeur inférieure, Imax/Imin 62 les essais ont montré que l'électrode fonctionnait dans toute la gamme des courants de travail en régime de la stabilisation et de la localisation spatiale de l'arc électrique. Exemple 4 Diamètre du support 1,5 mm Diamètre de la partie active 2,5 mm Hauteur de la surface latérale extérieure découverte de la partie active de l'électrode 5 mm Teneur en tungstène contenu dans la poudre constituant la partie active 90% Teneur en gadolinium contenu dans la poudre constituant la partie active 10% Rapport entre la valeur supérieure de la gamme des courants de travail et la valeur inférieure, Imax / I min 62 Les essais ontprouvé que l'électrode fonctionnait dans toute la gamme des courants de travail en régime de la stabilisation et de la localisation spatiale de l'arc électrique. Exemple 5 Diamètre du support 1,5 mm Diamètre de la partie active 2,5 mm Hauteur de la surface latérale extérieure découverte de la partie active de l'éle- JO ctrode.5 mm Teneur en tungstène contenu dans la poudre formant la partie active 80% Teneur en gadolinium contenu dans la poudre constituant la partie active 20%o I5 Rapport entre la valeur supérieure de la gamme des courants de travail et la valeur inférieure, I max/ I min 93 Les essais ont prouvé que l'électrode fonction- nait dans toute la gamme des courants de travail en régime de la stabilisation et de la localisation spatiale de l'arc électrique. Exemple 6 Diamètre du support 1,5 mm Diamètre de la partie active 2,5 mm Hauteur de la surface latérale extérieure découverte de la partie active de l'éle- ctrode 5 mm Teneur en tungstène contenu dans la poudre constituant la partie active 65% Teneur en gadolinium contenu dans la poudre formant la partie active 35% Rapport entre la valeur supérieure de la gamme des courants de travail et la valeur inférieure, I max / I min 64 - 18 - 2482817 Les essais ont montré que l'électrode fonctio- nait dans toute la gamme des courants de travail en régime de la stabilisation et de la localisation spa- tiale de l'arc électrique. Exemple 7 t Diamètre du support Diamètre de la partie active Hauteur de la surface latérale exté- rieure découverte de la partie active JO de l'électrode Teneur en tungstène contenu dans la poudre constituant la partie active Teneur en composé du gadolinium contenu dans la poudre formant la partie active I5 Rapport entre la valeur supérieure de la gamme des courants de travail et la valeur inférieure, I max/I min 1,5 mm 2,5 mmn mm Les essais ont montré que l'électrode fonction- nait dans toute la gamme des courants de travail en régime de la stabilisation et de la localisa- tion spatiale de l'arc électrique. Exemple 8 Diamètre du support 1,5 mm Diamètre de la partie active 2,5 mm Hauteur de la surface la- térale extérieure décou- verte de la partie active de l'électrode 5 mm Teneur en tungstène con- tenu dans la poudre for- mant la partie active 75% Teneur en composé du gadolinium contenu dans la poudre consti- tuant la partie active 25% - 19 - 2482817 Rapport entre la valeur supérieure de la game des courants de travail et la valeur inférieure I max / I min 91 Les essais ont prouvé que l'electrode fonction- nait dans toute la gamme des courants de travail en régime de la stabilisation et de la localisation spatiale de l'arc électrique. Exemple 9 Diamètre du support 1,5 mm Diamètre de la partie active 2,5 mm Hauteur de la surface latérale exté- rieure découverte de la partie active de l'électrode 5 m Teneur en tungstène contenu dans la - poudre constitutant la partie active 65 Teneur en composé du gadolinium contenu dans la poudre constituant la partie active 35% Rapport entre la valeur supérieure de la gamme des courants de travail et la valeur inférieure, I max/I min 72 Les essais ont prouvé que I'électrode fonctionnait dans toute la gamme des courants de travail en régime de la stabilisation et de la localisation spatiale de l'arc électrique. Exemple 10 Diamètre du support 1,5 mm Diamètre de la partie active 1,5 mm Hauteur de la surface latérale extérieure découverte de la partie active de l'électrode 3,5 mm 2482&17 Quantité de tungstène contenu dans la poudre formant la partie active 80% Quantité de gadolinium contenu dans la poudre formant la partie active 15% Quantité d'yttrium contenu dans la poudre constituant la partie active 5% Rapport entre la valeur supérieure de la gamme des courants de travail et la I0 valeur inférieure, I max / I min 69 1es essais ont montré que l'électrode fonctionnait dans toute la gamme des courants de travail en régime de la stabilisation et de la localisation spatiale de l'arc électrique. I5 Exemple Il Diamètre du support 1,5 mm Diamètre de la partie active 1,5 mm Hauteur de la surface latérale exté- rieure découverte de la parte active de l'électrode 3-,5 mm Quantité de tungstène contenu dans - la poudre formant la partie active 75% Quantité d'yttrium contenu dans la poudre constituant la partie active 10% Quantité de gadolinium contenu dans la poudre formant la partie active 15% Rapport entre la valeur supérieure de la gamme des courants de travail et la valeur inférieure, I max/I min 71 Les essais ont prouvé que l'électrode fonctionnait dans toute la gamme des courants de travail en régime de la stabilisation. et de la localisation spatiale de l'arc électrique. - 21 - Exemple 12 Diamètre du support 1,5 mm Diamètre de la partie active 2,5 mm Hauteur de la surface latérale extériere découverte de la partie active de l'électrode 5 mm Quantité de tungstène contenu dans la poudre formant la partie active 63% Quantité de composé du gadolinium contenu JO dans la poudre constituant la partie active 50% Quantité de composé de l'yttrium contenu dans la poudre formant la partie active 7% Rapport entre la valeur supérieure de la gamme des courants de travail et la valeur I5 intérieure, I max / I min 66 Les essais ont prouvé que l'électrode fonctionnait dans toute la gamme des courants de travail en régime de la stabilisation et de la localisation spatiale de l'arc électrique. 2D0 Exemple 13 Diamètre du support 1,5 mm Diamètre de la partie active 2, 5 mm Hauteur de la surface latérale extérieure découverte de la partie active de l'élec- 2s trode 5 mm Quantité de tungstène contenu dans la poudre constituant la partie active 75% Quantité d'yttrium contenu dans la poudre formant la partie active 15% Quantité de gadolinium contenu daxas la poudre formant la partie active 10%o Rapport entre la valeur supérieure de la gamme des courants de travail et la valeur inférieureI maxi,' I min 69 - 22 - les essais ont prouvé que l'électrode fonctionnait dans toute la gamme des courants de travail en régime de la stabilisation et de la localisation spatiale de l'arc électrique. Exemple 14 Diamètre du support 1,5 mm Diamètre de la partie active 2,5 mm Hauteur de la surface latérale extérieure découverte de la partie active de l'électrode 5 mm IO Quantité de tungstène contenu dans la poudre formant la partie active 68% Quantité de composé du gadolinium contenu dans la poudre constituant la partie ac- tive 20% I5 Quantité de composé de l'yttrium contenu dans la poudre constituant la partie active 12% Rapport entre la valeur supérieure de la gamme des courants de travail et la valeur inférieure, I max/I min 71 Les essais ont prouvé que l'électrode fonction- nait dans toute la gamme des courants de travail en régime de la stabilisation et de la localisation spatiale de l'arc électrique. Exemple 15 Diamètre du support 0,8 mm Diamètre de la partie active 1,5 mm Hauteur de la surface latérale exté- rieure découverte de la partie active de l'électrode 2,5 mm Quantité de tungstène contenu dans la poudre formant la partie active 78% -23 - 2482-8 17 Quantité de composé de l'yttrium contenu dans la poudre formant la partie active 22% Rapport entre la valeur supérieure de la gamme des courants de travail et la valeur inférieure, I max/ I min 73 Les essais ont monté que l'électrode fonctionnait dans toute la gamme des courants de travail en régime de la stabilisation et de la localisation spatiale de l'arc électrique. Exemple 16 Diamètre du support 1,5 mm Diamètre de la partie active 2,5 mm Hauteur de la surface latérale extérieure découverte de la partie active de l'électrode 5 mm I5 Cuantité de tungstène contenu dans la poudre formant la partie active 68% Quantité de composé du gadolinium contenu dans la poudre formant la partie active 12% Quantité de composé de l'yttrium contenu dans la poudre formant la partie active 20$ Rapport entre la valeur supérieure de la gamme des courants de travail et la valeur inférieure, I max/I min 67 Les essais ont montré que l'électrode fonction- nait dans toute la gamme des cousants de travail en rigme de la stabilisation.et de la localisation spa- tiale de l'arc électrique. Exemple 17 Diamètre du support 0,8 mm Diamètre de la partie active 1,5 mm Hauteur de la surface latérale extérieure découverte de la partie active de l'électrode 2,5 mm. Quantité de tungstène contenu dans la poudre constituant la partie active 95% 24R2817 - 24 - Quantité de composé de l'yttrium contenu dans la poudre formant la partie active 5% Rapport entre la valeur supérieure de la gamme des courants de travail et la valeur inférieure, I max /I min 66 Les essais ont prouvé que l'électrode fonctionnait dans toute la gamme des courants de travail en régime de la stabilisation et de la localisation spatiale de l'arc électrique. Io Exemple 18 Diamètre du support 1,5 mm Diamètre de la partie active 2,5 mm Hauteur de la surface latérale extérieure découverte de la partie active de l'électrode 5 mm I5 Quantité de tungstène contenu dans la poudre formant la partie active 60% Quantité de composé de l'yttrium contenu dans la poudre formant la partie active 40% Rapport entre la valeur supérieure de la gamme des courants de travail et la valeur inférieure, I max t I min 69 Les essais ont montré que l'électrode fonctionnait dans toute la gamme des courants de travail en régime de la stabilisation et de la localisation spatiale de l'arc électrique. Exemple 19 Diamètre du support 0,8 mm Diamètre de la partie active de l'électrode 1, 5mm Hauteur de la surface latérale extérieure découverte de la partie active de l'électrode 3 mm Quantité de titane contenu dans la poudre for- mant la partie active de l'électrode 98% - 25 - Quantité de cérium contenu dans la poudre constituant la partie active de l'électrode 2% Courant de travail minimal 5,0 A Courant de travail maximal 40,0 A les essais ont montré que l'électrode fonctionnait dans toute la gamme des courants de travail pendant 32 minutes en régime de la stabilisation et de la loca- lisation spatiale de l'arc électrique. L'amorçage de l'arc électrique s'est produit JO dans toute.la gamme des courants de travail sans par- turbations. Exemple 20 Diamètre du support 1 mm Diamètre de la partie active de l'électrode 2 mm I5 Hauteur de la surface latérale extérieure découverte de la partie active de l'électrode 4 mm Quantité de titane contenu dans la poudre constituant la partie active de l'électrode 99,5% Quantité de cérium contenu dans la poudre formant la partie active de l'électrode 0,5% Courant de travail minimal 0,2 A Courant de travail maximal 10,0 A Les essais ont accusé le fonctionnement de l'éle- ctrode dans toute la gamme des courants de travail pendant 40 minutes en régime de la stabilisation et de la localisation spatiale de l'arc électrique. L'amorçage de l'arc électrique s'est produit dans toute la gamme des courants de travail sans perturbations. Exemple 21 Diamètre du support 0, 8 mm Diamètre de la partie active de l'électrode 1,5 mm - 26 - Hauteur de la surface latérale extérieure découverte de la partie active de l'élec- trode 3mm Quantité de titane contenu dans la poudre formant la partie active de l'électrode 96% Quantité de cérium contenu dans la poudre formant la partie active de l'électrode 4% Courant de travail minimal 5,0 À Courant de travail maximal 40,0 A I0 Les essais ont accusé le fonctionnement de l'électrode dans toute la gamme des courants de travail pendant 25 minutes en régime de la stabili- sation et de la localisation spatiale de l'arc éle- ctrique. I5 L'arc électrique a été amorcé dans toute la gamme des courants de travail sans perturbations. Exemple 22 Diamètre du support 1 mm Diamètre de la partie active de l'électrode 2 mm Hauteur de la surface latérale extérieure découverte de la partie active de l'électrode 4 mm Quantité de titane contenu dans la poudre constituant la partie active de l'électrode 99,5% Quantité de composé du cérium contenu dans la poudre formant la partie active de l'éle- ctrode 015% Courant de travail minimal 0,3 A Courant de travail maximal 10 A Les essais ont montré nue l'électrode fonction- nait dans toute la gamme des courants de travail du- rant 53 minutes en régime de la stabilisation et de la localisation spatiale de l'arc électrique. L'arc électrique s'est amorcé sans troubles dans toute la gamme des courants de travail. - 27 - 24828-17 Exemple 23 Diamètre du support 1 mm Diamètre de la partie active de l'électrode 2 mm Hauteur de la surface latérale extérieure dé- couverte de la partie active de l'électrode 4 mm. Quantité de titane contenu dans la poudre formant la partie active de l'électrode 95% Quantité de composé du cérium contenu dans la poudre constituant la partie active de IO l'électrode 5% Courant de travail minimal 3,0 A Courant de travail maximal 20,0A les essais ont prouvé que l'électrode fonctionnait dans toute la gamme des courants de travail pendant I5 20 minutes en régime de la stabilisation et de la localisation spatiale de l'arc électrique. L'arc électrique s'est amorcé sans perturbations dans toute la gamme des courants de travail. Exemple 24 Diamètre du support 1 mm Diamètre de la partie active de l'électrode 2 mm Hauteur de la surface latérale extérieure découverte de la partie active de l'électrode 4 mm Quantité de titane contenu dans la poudre formant la partie active de l'électrode 98% Quantité de composé du cérium contenudans la poudre constituant la partie active de 1' électrode 2% Courant de travail minimal 5,0 A Courant de travail maximal 50,OA Les essais ont montré que l'électrode fonction- nait dans toute la gamme des courants de travail du- rant 40 minutes en régime de la stabilisation et de la localisation spatiale de l'arc électrique. 2482817- -2a- L'arc électrique a été amorcé dans toute la gamme des courants de travail sans troubles. Exemple 25 Diamètre du support Diamètre de la partie active de l'électrode Hauteur de la surface latérale extérieure découverte de la partie active de l'électrode Quantité de titane contenu dans la poudre for- mant la partie active de l'électrode I0 Quantité de gadolinium contenu dans la poudre constituant la partie active de l'électrode Courant de travail minimal Courant de travail maximal 0,8 mm 2 mm 3 mm 99,O% 1,0 % 0, 5 A ,0 A Les essais ont prouvé que l'électrode fonction- I5 nait dans toute la gamme des courants de travail pen- dant 32 minutes en régime de la stabilisation et de la localisation spatiale de l'arc électrique. L'arc électrique s'est amorcé dans toute la gamme des courants de travail sans troubles. Exemple 26 Diamètre du support Diamètre de la partie active de l'télectrode Hauteur de la surface latérale extérieure découverte de la partie active de l'électrode Quantité de titane contenu dans la poudre formant la partie active de l'électrode Quantité de gadolinium contenu dans la poudre constituant la partie active de 1 'électrode Courant de travail minimal Courant de travail maximal 2 mm 4 mm 6 mm % % ,0A 109,0 A Les essais ont prouvé que l'électrode fonction- nait dans toute la gamme des courants de travail - 29 - pendant 29 minutes en régime de la stabilisation et de la localisation spatiale de l'arc électrique. L'amorçage de l'arc électrique dans toute la gamme des courants de travail s'est dérouë sans troubles. Exemple 27 Diamètre du support 2 mm Diamètre de la partie active de l'éle- ctrode 4 mm Hauteur de la surface latérale extérieure IO découverte de la partie active de l'électrode 6 mm Quantité de titane contenu dans la poudre formant la partie active de l'électrode 95% Quantité de gadolinium contenu dans la poudre constituant la partie active de l'électrode 5% Courant de travail minimal 5,0 A Courant de travail maximal 50,0 A Les essais ont prouvé que l'électrode fonction- nait dans toute la gamme des courants de travail pendant 35 minutes en régime de la stabilisation et de la localisation spatiale de l'arc électriQue. L'arc électrique s'est amorné danu toute la gamme des courants de travail sans défaut. Exemple 28 Diamètre du support 2 mm Diamètre de la partie active de l'électrode 4 mm Hauteur de la surface latérale extérieure découverte de la partie active de l'éle- ctrode 6 mm Quantité de titane contenu dans la poudre constituant la partie active de l'électrode 90% Quantité de composé du gadolinium, contenu J dans la poudre formant la partie active de l'électrode 10%. *- 30 - Courant de travail minimal 40,0 A Courant de travail maximal 100,0 A Les essais ont prouvé que l'électrode fonction- nait dans toute la gamme des courants de travail du- rant 30 minutes en régime de la stabilisation et de la localisation spatiale de l'arc électrique. L'arc électrique s'est amorcé dans toute la gamme des courants de travail sans troubles. Exemple 29 JO Diamètre du support 2 mm Diamètre de la partie active de l'électrode 4 mm Hauteur de la surface latérale extérieure découverte de la partie active de l'électrode 6 mm Quantité de titane contenu dans la poudre I5 constituant la partie active de l'électrode 70% Quantité de composé du gadolinium contenu dans la poudre formant la partie active de l'électrode 3(% Courant de travail minimal 60,0 A Courant de travail maximal 100,0 A Les essais ont prouvé que l'électrode fonction- nait dans toute la gamme des courants de travail pen- dant 32 minutes en régime de la stabilisation et de la localisation spatiale de l'arc électrique. L'amorçage de l'arc électrique s'est déroulé sais troubles dans toute la gamme des courants de travail. Exemple 30 Diamètre du support 1 mm Diamètre de la partie active de l'électrode 2 mm Hauteur de la surface latérale extérieure découverte de la partie active de l'électrode '34 mm Quantité de titane contenu dans la poudre formant la partie active de l'électrode 99% -482817 Quantité de composé du gadolinium contenu dans la partie active de l'électrode 1% Courant de travail minimal 5,0 A Courant de travail maximal 45,0 A Les essais ont prouvé que l'électrode fonction- nait dans toute la gamme des courants de travail pendant 28 minutes en régime de la stabilisation et de la localisation spatiale de l'arc électrique. L'arc électrique à été amorcé dans toute la gamme des courants de travail sans troubles. Exemple 31 Diamètre du -support 1 mm Diamètre de la partie active de l'électrode 2 mm Hauteur de la surface latérale extérieure I5 découverte de la partie active de l'électrode 4 mm Quantité de titane contenu dans la poudre formant la partie active de l'électrode 99,5% Quantité de composé du dysprosium contenu dans la poudre formant la partie active de l'électrode 0,5% 0,5% Courant de travail minimal 0,2 À Courant de travail maximal 7,0 A Les essais ont prouvé que l'électrode fonction- nait dans toute la gamme des courants de travail pendant 50 minutes en régime de la stabilisation et de la localisation spatiale de l'arc électrique. L'arc électrique s'est amorcé sans troubles dans toute la gamme des courants de travail. Exemple 32 Diamètre du support 1 mm Diamètre de la partie active de l'électrode 2 mm Hauteur de la surface latérale extérieure dé- couverte de la partie active de l'électrode 4 mm 2482Mf7 - 32 - Quantité de titane contenu dans la poudre dont est constituée la partie active de l'électrode 95% Quantité.de composé du dysprosium contenu dans la poudre dont est formée la partie active de l'électrode 5% Courant de travail minimal 5,0 A Courant de travail maximal 35:,0A Les essais ont prouvé que l'électrode fonction- nait dans toute la gamme des courants de travail J0 pendant 23 minutes en régime de la stabilisation et de la localisation spatiale de l'arc électri- que. L'amorçage de l'arc électrique s'est déroulé sans troubles dans toute la gamme des courants de I5 travail. Exemple 33 Diamètre du support 1 mm Diamètre de la partie active de l'électrode 2 mm Hauteur de la surface latérale extérieure découverte de la partie active de l'électrode 4 mm Quantité de titane contenu dans la poudre dont est constituée la partie active de l'électrode 98% Quantité de-composé du dysprosium contenu dans la poudre constituant la partie active de l'électrode 2% Courant de travail minimal 1.0 A Courant de travail maximal 35,0 A Les essais ont montré que l'électrode fonction- nait dans toute la gamme des courants de travail durant 28 minutes en régime de la stabilisation et de la localisation spatiale de l'arc électrique. L'arc électrique s'est amorcé sans trogbles dans toute la gamme des courants de travail. 2-482817 - 33- Exemple 34 Diamètre du support 0,8 mm Diamètre de la partie active de l'électrode 1, 5 mm Hauteur de la surface extérieure découverte de la partie active de l'électrode 3 mm Quantité de titane contenu dans la poudre dont est constitué la partie active de l'électrode 99% Quantité de composé du néodyme contenu dans JO le poudre dont est constituée la partie active de l'électrode 1 % Courant de travail minimal 0,3 A Courant de travail maximal 15,0 A el Les essais ont prouvé que l'électrode fonction- I5 nait dans toute la gamme des courants de travail du- rant 30 minutes en régime de la stabilisation et de la localisation spatiale de l'arc électrique. L'amorçage de l'arc électrique s'est effectué sans troubles dans toute la gamme des courants de travail. Exemple 35 Diamètre du support 2 mm Diamètre de la partie active de l'électrode 4 mm Hauteur de la surface latérale extérieure découverte de la partie active de l'électrode 6 mm Quantité de titane contenu dans la poudre con- stituant la partie active de l'électrode 92% Quantité de composé du néodyme contenu dans la poudre formant la partie active de l'é- lectrode 8% Courant de travail minimal 10,0 A Courant de travail maximal 60,0 A 34- 2482817 Les essais ont montré que l'électrode fonction- nait dans toute la gamme des courants de travail pendant 22 minutes en régime de la stabilisation et de la localisation spatiale de l'arc électrique. L'arc électrique s'est amorcé sans troubles dans toute la gamme des courants de travail. Exemple 36 Diamètre du support 2 mm Diamètre de la partie active de l'électrode 4 mm JO Hauteur de la surface latérale extérieure découverte de la partie active de l'électrode 6 mm Quantité de titane contenu dans la poudre dont est constituée la partie active de l'électrode 96% Quantité de composé du néodyme contenu dans la I5 poudre dont est réalisée la partie active de l'électrode 4% Courant de travail minimal 5.0 A Courant de travail maximal 45,0 A Les essais ont prouvé que l'électrode fonction- nait dans toute la gamme des courants de travail durant 25 minutes en régime de la stabilisation et de la localisation spatiale de l'arc électrique. L'arc électrique s'est amorcé sans troubles dans toute la gamme des courants de travail. Exemple 37 Diamètre du support 1 mm Diamètre de la partie active de l'électrode 2 mm Hauteur de la surface latérale extérieure découverte de la partie active de l'électrode 4 mm Quantité de titane contenu dans la poudre doht'est composée la partie active de l'élec- trode 9915% quantité de composé du terbium contenu dans la poudre dont est constituée la partie active de l'électrode 0,5 % 248Z817 Courant de travail minimal 0,4 A Courant de travail maximal 10,0 A Les essais ont prouvé que l'électrode fonctionnait dans toute la gamme des courants de travail pendant 15 minutes en régime de la stabilisation et de la localisation spatiale de l'arc électrique. L'arc électrique s'est amorcé sans perturbations dans toute la gamme des courants de travail. Exemple 38 I0 Diamètre du support 1 mm Diamètre de la partie active de l'électrode 2 mm Hauteur de la surface latérale extérieure découverte de la partie active de l'électrode 4 mm Quantité de titane contenu dans la poudre I5 formant la partie active de l'électrode 98% Quantité de composé du terbium contenu dans la poudre formant la partie active de l'élec- trode 2% Courant de travail minimal 1,0 A Courant de travail maximal 15,0 A Les essais ont montré que l'électrode fonction- nait dans toute la gamme des courants de travail pendant 21 minute en régime de la-stabilisation et de la localisation spatiale de l'arc électrique. L'amorçage de l'arc s'est produit sans pertuxba- tions dans toute la gamme des courants de travail. Exemple 39 Diamètre du support 1 mm Diamètre de la partie active de l'électrode 2 mm Hauteur de la surface latérale extérieure découverte de la partie active de l'électrode 4 mm Quantité de titane contenu dans la poudre dont est composée la partie active de l'électrode 95% Quantité de composé du terbium contenu dans la poudre formant la partie active de l'électrode 5% 2482-817 - 36 - Courant de travail minimal 2,O A Courant de travail maximal 20,0 A Les essais ont montré que l'électrode fonction- nait dans toute la gamme des courants de travail pendant 23 minutes en régime de la stabilisation et de la localisation spatiale de l'arc électrique. L'arc électrique s'est amorcé sans troubles dans toute la gamme des courants de travail. Exemple 40 JO Diamètre du support 0,8 mm Diamètre de la partie active de l'électrode 1,5 mm Hauteur de la surface latérale extérieure découverte de la partie active de l'électrode 3 mm Quantité de titane contenu dans la poudre I5 constituant la partie active de l'électrode 99,5% Quantité de composé du pr-aséodyme contenu dans la poudre dont est constitué la partie active de l'électrode 0,5% Courant de travail minimal O,3 A Courant de travail maximal 20,0 A Les essais ont montré que l'électrode fonction - nait dans toute la gamme des courants de travail du- rant 35 minutes en régime de la stabilisation et de la localisation spatiale de l'arc électrique. L'arc électrique s'est amorcé sans troubles dans toute la gamme des courants de travail. Exemple 41 Diamètre du support 2 mm Diamètre de la partie active de l'électrode 4 mm Hauteur de la surface latérale extérieure découverte de la partie active de l'électrode 6 mm - 37 - Quantité de titane contenu dans la poudre dont est réalisée la partie active de l'électrode 98% Quantité de composé du praséodyme contenu dans la poudre constituant la partie active de l'électrode 2% Courant de travail minimal 2,0 A Courant de travail maximal 20,0 A Les essais ont prouvé que l'électrode fonction- IO nait dans toute la gamme des courants de travail pen- dant 20 minutes en régime de la stabilisation et de la localisation spatiale de l'arc électrique. L'arc électrique s'est amorcésans troubles dans toute la gamme des courants de travail. I5 Exemple 42 Diamètre du support 1 mm Diamètre de la partie active de l'électrode 2 mm Hauteur de la surface latérale extérieure découverte de la partie active de l'élec- trode 4 mm Quantité de titane contenu dans la poudre dont est réalisée la partie active de l'électrode 99% Quantité de composé du praséodyme contenu dans la poudre constituant la partie active de l'électrode 1% Courant de travail minimal 1,0 A Courant de travail maximal 25,0 A Les essais ont montré que l'électrode fonction- nait dans toute la gamme des courants de travail durant 23 minutes en régime de la stabilisation et de la localisation spatiale de l'arc électrique. L'arc électrique s'est amorcé sans troubles dans toute la gamme des courants de travail. - 38- Exemple 43 Diamètre du support 2 mm Diamètre de la partie active de l'électrode 2 mm Hauteur de la surface latérale extérieure découverte de la partie active de l'électrode 3 mm Quantité de titane contenu dans l'alliage dont est réalisée la partie active 99,5% Quantité de cérium contenu dans l'alliage dont est constituée la partie active 0,5 % J0 Courant de travail minimal 5,0 A Courant de travail maximal 10,0 A Les essais ont prouvé que l'électrode fonction- nait dans toute lg gamme des courants de travail du- rant 60 minutes en régime de la stabilisation et de I5 la localisation spatiale de l'arc électrique. L'arc s'est amorcé sans perturbations dans toute la gamme des courants de travail. Exemple 44 Diamètre du support 2 mm Diamètre de la partie active de l'électrode 2 mm Hauteur de la surface latérale extérieure découverte de la partie active de l'électrode 3 mm Quantité de titane contenu dans l'alliage dont est réalisée-la partie active 99,5% Quantité de cérium contenu dans l'alliage dont est constituée la partie active 5% Courant de travail minimal 15,0 A Courant de-travail maximal 40,0 A Les essais ont montré que l'électrode fonction- nait dans toute la gamme des courants de travail pendant 50 minutes en régime de la stabilisation et de la localisation spatiale de l'arc électrique. L'arc électrique s'est amorcé sans troubles dans toutes la gamme des courants de travail. Exemple 45 Diamètre du support 2 mm Diamètre de la partie active de l'électrode 2 mm Hauteur de la surface latérale extérieure découverte de la partie active de -l'électrode 3 mm Quantité de titane contenu dans l'alliage dont est composée la partie active de l'élec- trode 98% Quantité de cérium contenu dans l'alliage JO constituant la partie active de l'électrode 2% Courant de travail minimal 10,0 A Courant de travail maximal 30,0 A Les essais ont prouvé que l'électrode fonction- nait dans toute la gamme des courants de travail du- I5 rant 80 minutes en régime de la localisation spa- tiale et de la stabilisation de l'arc électrique. L'are électrique s'est amorcé sang troubles dans toute la gamme des courants de travail. Exemple 46 Diamètre du support 2 mm Diamètre de la partie active de l'électrode 2 mm Hauteur de la surface latérale extérieure découverte de la partie active de l'électrode 3 mm Quantité de titane contenu dans l'alliage dont est réalisée la partie active 99,5% Quantité de gadolinium contenu dans l'alliage constituant la partie active O,5 % Courant de travail minimal 5, 0 A Courant de travail maximal 10,0 A Les essais ont prouvé que l'électrode fonction- nait dans toute la gamme des courants de travail du- rant 60 minutes en régime de la stabilisation et de la localisation spatiale de l'arc électrique. -40 - M'arc électrique s'est amorcé sans perturbations dans toute la gamme des courants de travail. Exemple 47 Diamètre du support 1,5 mm Diamètre de la partie active de l'électrode 3 mm Fauteur de la surface latérale extérieure découverte de la partieactive de l'électrode 4 mm Quantité de titane contenu dans l'alliage cons- tituant la partie active de l'électrode 95% J0 Quantité de gadolinium contenu dans l'alliage dont est composée la partie active 5% Courant de travail minimal 50,0 À Courant de travail maximal 100,0 À Les essais ont prouvé que l'électrode fonction- I5 naît dans Itoute la gamme des courants de travail durant 50 minutes en régime de la stabilisation et de la localisation spatiale de l'arc électrique.- L'arc électrique s'est amorcé sans trooubles dans toute la gamme des courants de travail. Exemple 48 Diamètre du support 1,5 mm Diamètre de la partie active de l'électrode 3 mm Hauteur de la surface latérale extérieure découverte de la partie active de l'électrode 4 mm Teneur en titane contenu dans l'alliage dont est constituée la partie active 9C% Teneur en gadolinium contenu dans l'alliage formant la partie active 1 Courant de travail minimal 50,0 A Courant de travail maximal 100,0 A Les essais ont montré que l'électrode fonction- nait dans toute la gamme des courants de travail durant 45 minutes en régime de la stabilisationet de la localisation spatiale de l'arc électrique. 2* 2482817 - 41- Exemple 49 Diamètre du support 2 mm Diamètre de la partie active de l'électrode 2 mm Eauteur de la surface latérale extérieure de la partie active découverte de l'électrode 3 mm Teneur en titane contenu dans l'alliage dont est réalisée la partie active 99,5% Teneur en composé du cérium contenu dans l'alliage constituant la partie active 0,5 % J0 Courant de travail minimal 6,0 A Courant de travail maximal 10,0 A Les essais ont montré que l'électrode fonction- nait dans toute la gamme des courants de travail pen- dant 70 minutes en régime de la localisation spatiale I5 et de la stabilisation de l'arc électrique. L'arc électrique s'est amorcé sans troubles dans toute la gamme des courants de travail. Exemple 50 Diamètre du support 2 mm. Diamètre de la partie active de l'électrode 1 mm Hauteur de la surface latérale extérieure découverte de la partie active de l'électrode 3 mm Teneur en titane contenu dans l'alliage dont est constituée la partie active de l'électrode 98% Teneur en composé du cérium contenu dans l'alliage formant la partie active 2% Courant de travail minimal 10,0 A Courant de travail maximal 30,0 A Les essais ont prouvé que l'électrode fonction- nait dans toute la gamme des courants de travail du- rant 80 minutes en régime de la stabilisation et de la localisation spatiale de l'arc électrique. - 42 - L'arc électrique s'est amorcé sans perturbations dans toute la gamme des courants de travail. Exemple 51 Diamètre du support 2 mm Diamètre de la partie active de l'électrode 1 mm Fauteur de la surface latérale extérieure découverte de la partie active de l'électrode 3 mm Teneur en titane contenu dans l'alliage dont est réalisée la partie active de l'électrode 95% IO Teneur en composé du cérium contenu dans l'alliage formant la partie active de l'électrode 5% Courant de travail minimal 8,0 A Courant de travail maximal 20,0 A I5 Les essais ont montré que l'électrode fonction- nait durant 60 minutes dans toute la gamme des cou- rants de travail en régime de la localisation spa- tiale et de la stabilisation de l'arc électrique. L'arc électrique a été amorcé sans troubles dans toute la gamme des courants de travail. Exemple 52 Diamètre du support 2 mm Diamètre de la partie active de l'électrode I mm Fauteur de la surface latérale extérieure découverte de la partie active de l'électrode 3 mm Teneur en zirconium contenu dans l'alliage dont est réalisée la partie active de l'éle- ctrode 99,5% Teneur en gadolinium contenu dans l'alliage dont est constituée la partie active 0,5% Courant de travail minimal 5,0 A Courant de travail maximal 15,0 A 43 -482817 Les essais ont montré que l'électrode fonction- nait durant 50 minutes dans toute la gamme des cou- rants de travail en régime de la localisation spa- tiale et de la stabilisation de l'arc électrique. L'arc électrique a été amorcé sans perturba-. tions dans toute la gamme des courants de travail. Exemple 53 Diamètre du support 1,5 mm Diamètre de la partie active de l'électrode 3 mm IO Hauteur de la surface latérale extérieure découverte de la partie active de l'électrode 4 mm Teneur en zirconium contenu dans l'alliage dont est réalisée la partie active de l'électrode 95% I5 Teneur en gadolinium contenu dans l'alliage dont est formée la partie active de l'élec- trode 5% Courant de travail minimal 50,0 A Courant de travail maximal 100, 0 A les essais ont montré que l'électrode fonction- nait dans toute la gamme des courants de travail durant 40 minutes en régime de la localisation spatiale et de la stabilisation de l'arc électri- que. L'armorçage de l'arc électrique s'est effectué sans troubles dans toute la gamme des courants de travail. Exemple 54 Diamètre du support 1,5 mm Diamètre de la partie active de l'électrode 3 mm Hauteur de la surface latérale extérieure découverte de la partie active de l'électrode 4 mm - 44 - Teneur en zirconium contenu dans l'alliage dont est réalisée la partie active de l'électrode 90% Teneur en gadolinium contenu dans l'alliage constituant la partie active 10% Courant de travail minimal 50,0 A Courant de travail maximal 100,0 A Les essais ont montré que l'électrode fonction- nait durant 35 minutes dans toute la gamme des cou- J0 rants de travail en régime de la localisation spatiale et de la stabilisation de l'arc électrique. L'arc électrique s'est amorcé sans troubles dans toute la gamme des courants de travail. Exemple 55 I5 Diamètre du support 1,5 mm Diamètre de la partie active de l'électrode 2 mm Hauteur de la surface latérale extérieure dé- couverte de la partie active de l'électrode 3 mm Teneur en zirconium contenu dans l'alliage dont est constituée la partie active de llé- lectrode 99,5% Teneur en cérium contenu dans l'alliage dont est constituée la partie active cde l'électrode 0,5% Courant de travail minimal 5,0 A Courant de travail maximal 20,0 A Les essais ont prouvé que l'électrode fonction- nait pendant 40 minutes dans toute la gamme des cou- rants de travail en régime de la localisation spa- tiale et de la stabilisation de l'arc électrique. L'arc électrique a été amorcé sans trogbles dans toute la gamme des courants de travail. *- 45 - Exemple 56 Diamètre du support 1,5 mm Diamètre de la partie active de l'électrode 3 mm Hauteur de la surface latérale extérieure découverte de la partie active de l'électrode 4 mm Teneur en zirconium contenu dans l'alliage constituant la partie active 95% Teneur en cérium conteru dans l'alliage dont est réalisée la partie active 5% I0 Courant de travail minimal 40,0 A Courant de travail maximal 100,0 A Les essais ont prouvé que l'électrode fonction- nait durant 45 minutes dans toute la gamme des cou- rants de travail en régime de la stabilisation et I5 de la localisation spatiale de l'arc électrique. L'arc électrique s'est amorcé sans perturba- tions dans toute la gamme des courants de travail. Exemple 57 Diamètre du support 1,5 mm Diamètre de la partie active de l'électrode 2, 5 mm Hauteur de la surface latérale extérieure découverte de la partie active de l'électrode 3 mm Teneur en zirconium contenu dans l'alliage dont est réalisée la partie active 99,5% Teneur en composé du cérium contenu dans l'alliage constituant la partie active de l'électrode 0,5% Courant de travail minimal 7,0 A Courant de travail maximal 25,0 A Les essais ont prouvé que l'électrode fonction- nait pendant 50 minutes dans toute la gamme des courants de travail en régime de la stabilisation et de la localisation spatiale de l'arc électrique. - 46 - L'arc électrique s'est amorcé sans troubles dans toute la gamme des courants de travail. Exemple 58 Diamètre du support Diamètre de la partie active de l'électrode Hauteur de la surface latérale extérieure découverte de la partie active de l'électrode Teneur en zirconium contenu dans l'alliage dont est réalisée la partie active* JO Teneur en composé du cérium contenu dans l'alliage constituant la partie active de l'électrode Courant de travail minimal Courant de travail maximal 2 mm 3,5 mm 4 mm % % ,OA ,0 A- I5 Les essais ont prouvé que l'électrode fonction- nait pendant 30 minutes dans toute la gamme des cou- rants de travail en régime de la stabilisation et de la localisation spatiale de l'arc électrique. L'amorçage de l'arc électrique s'est déroulé sans troubles dans toute la gamme des courants de travail. Exemple 59 Diamètre du support Diamètre de la partie active de l'électrode Hauteur de la surface latérale extérieure découverte de la partie active de l'électrode Teneur en zirconium contenu dans l'alliage constituant la partie active Teneur en cérium contenu dans l'alliage dont est formée la partie active Courant de travail minimal Courant de travail maximal 1,5 mm 3 mm - 4 mm 98 % 2% A A - 47 - Les essais ont montré que l'électrode fonction- nait durant 45 minutes dans toute la gamme des cou- rants de travail en régime de la stabilisation et de la localisation spatiale de l'arc électrique. L'arc électrique s'est amorcé sans troub&es dans toute la gamme des courants de travail. Exemple 60 Diamètre du support 1,5 mm Diamètre de la partie active de l'électrode 3 mm I0 Hauteur de la surface latérale extérieure - découverte de la partie active de l'élec- trode 3 mm Teneur en zirconium contenu dans l'alliage dont est réalisée la partie active 98% I5 Teneur en composé du cérium contenu dans l'alliage constituant la partie active 2% Courant de travail minimal 20 A Courant de travail maximal 100 A Les essais ont montré que l'électrode fonction- nait dans toute la gamme des courants de travail durant 55 minutes en régime de la stabilisation.et de la localisation spatiale de l'arc électrique. L'amorçage de l'arc électrique s'est effectué sans perturbations dans toute la gamme des courants de travail. Exemple 61 Diamètre du support I mm Diamètre de la partie active de l'électrode 2 mm Hauteur de la surface latérale extérieure découverte de la partie active de l'électrode 4 mm Teneur en titane contenu dans la poudre constituant la partie active 99,5% 8-- 2482817 Teneur en dysprosium contenu dans la poudre formant la partie active 0,5 % Courant de travail minimal 03J Courant de travail maximal 10-A Les essais ont montré que l'électrode fonction- nait durant 23 minutes dans toute la gamme des cou- rants de travail en régime de la stabilisation et de la localisation spatiale de l'arc électrique. L'arc électrique a été amorcé sans troubles I0 dans toute la gamme des courants de travail. Exemple 62 Diamètre du support 1 mm Diamètre de la partie active de l'électrode 2 mm Hauteur de la surface latérale extérieure I5 découverte de la partie active de l'électrode 4 mm Teneur en titane contenu-dans la poudre constituant la partie active 98% Teneur en dysprosium contenu dans la poudre formant la partie active 2% Courant de travail minimal 5,0 A Courant de travail maximal 50 À Les essais- ont montré que l'électrode fonc- tionnait dans toute la gamme des courants de travail durant 30 minutes en régime de la stabilisation et de la localisation spatiale de l'arc électriuue. L'arc électrique s'est amorcé sans troubles dans toute la gamme des courants de travail. Exemple 63 Diamètre du support mm Diamètre de la partie active de l'électrode 1,5 mm Hauteur de la surface latérale extérieure découverte de la partie active de l'électrode 3 mm - 49- Teneur en titane contenu dans la poudre dont est réalisée la partie active 95% Teneur en dysprosium contenu dans la partie active 5% Courant de travail minimal 5,0 A Courant de travail maximal 40,0 A Les essais ont montré que l'électrode fonction- nait dans toute la gamme.des courants de travail durant 25 minutes en régime de la stabilisation et IO de la localisation spatiale de l'arc électrique. L'arc électrique a été amorcé sans perturbations dans toute la gamme des courants de travail. Exemple 64 Diamètre du support 1 mm I5 Diamètre de la partie active de l'électrode 4 mm Hauteur de la surface latérale extérieure découverte de la partie active de l'élec- trode 6 mm Teneur en titane contenu dans la poudre constituant la partie active 99% Teneur en néodyme contenu dans la poudre dont est formée la partie active 1% Courant de travail minimal 2 A Courant de travail maximal 15 A Les essais ont montré que l'électrode fonction- nait dans toute la gamme des courants de travail durant 20 minutes en régime de la stabilisation et de la localisation spatiale de l'arc électrique. L'arc électrique a été amorcé sans perturbations dans toute la gamme des courants de travail. Exemple 65 Diamètre du support 1 mm Diamètre de la partie active de l'électrode 4 mm -50 - Hauteur de la surface latérale extérieure découverte de la partie active de l'électrode 6 mm Teneur en titane contenu dans la poudre dont est réalisée la partie active 95% Teneur en néodyme contenu dans la poudre de formant la partie active l'électrode 5% Courant de travail minimal 1 WoA Courant de travail maximal 40 A Les essais ont montré que l'électrode fonction- JO nait dans toute la gamme des courants de travail pendant 25 minutes en régime de la stabilisation et de la localisation spatiale de l'arc électrique. L'arc électrique s'est amorcé sans troubles dans toute la gamme des courants de travail. I5 Exemple 66 Diamètre du support I mm Diamètre de la partie active de l'électrode 4 mm Hauteur de la surface latérale extérieure découverte de la partie active de l'élec- trode 6-mm Teneur en titane contenu dans la poudre dont est constituée la partie active de l'électrode 92%o Teneur en néodyme contenu dans la poudre constituant la partie active 8% Courant de travail minimal 5,0 A Courant de travail maximal 50,0 A Les essais ont montré que l'électrode fonction- nait dans toute la gamme des courants de travail du- rant 20 minutes en régime de la stabilisation et de la localisation spatiale de l'arc électrique. L'arc électrique s'est amorcé sans troubles dans toute la gamme des courants de travail. omplte 67 Diamètre du support 1,0 mm Diamètre de la partie active de l'électrode 1,5 mm Hauteur de la surface latérale extérieure découverte de la partie active de l'électrode 3 mm Teneur en titane contenu dans la poudre dont cst constituée la partie active 99,50 Teneur en praséodyme contenu dans la poudre constituant la partie active 0,5 % Courant de travail minimal 2A I0 Courant de travail maximal 20,0 Les essais ont prouvé que l'électrode fonction- nait dans toute la gamme des courants de travail pen- dant 10 minutes en régime de la stabilisation et de la localisation spatiale de l'arc électrique. I5 L'arc électrique s'est amorcé sans troubles dans toute la gamme des courants de travail. Exemple 68 Diamètre du support 1,0 mm Diamètre de la partie active de l'électrode 2, 0 mm Hauteur de la surface latérale extérieure découverte de la partie active de l'électrode 3,0 mm Teneur en titane contenu dans la poudre dont est réalisée la partie active de l'électrode 99% Teneur en praséodyme contenu dans la poudre constituant la partie active 1% Courant de travail minimal A Courant de travail maximal 20 A Les essais ont montré que l'électrode fonction- naît dans toute la ganme des courants de travail durant 20 minutes en régime de la stabilisation et de la localisation spatiale de l'arc électrique. L'arc électrique s'est amorcé sans perturba- tions dans toute la gaminme des courants de travail. - 52 - Exemple 69 Diamètre du support 1,0 mm Diamètre de la partie active de l'électrode 2, 0 mm Hauteur de 3a surface de travail latérale extérieure de la partie active de l'électrode 3,0 mm Teneur en titane contenu dans la poudre dont est réalisée la partie active 98% Teneur en praséodyme contenu dans la poudre constituant la partie active 2% JO Courant de travail minimal 1 A Courant de travail maximal 20 A Les essais ont montré que l'électrode fonction- nait durant 15 minutes dans toute la gamme des courants de travail en régime de la stabilisation I5 et de la localisation spatiale de l'arc électrique. L'arc électrique s'est amorcé sans troubles dans toute la gamme des courants de travail. Exemple 70 Diamètre du support 1,0 mm Diamètre de la partie active de l'électrode 2Or mm Hauteur de la surface latérale extérieure de la partie active de l'électrode 4,0 mm Teneur en titane contenu dans la poudre dont est réalisée la partie active 99,5% Teneur en terbium contenu dans la poudre constituant la partie active 0,5% Courant de travail minimal 2,0 A Courant de travail maximal - 20,0 A les essais ont montré que l'électrode fonction- nait durant 10 minutes dans toute la gamme des cou- rants de travail en régime de la stabilisation de la localisation spatiale de l'arc électrique. L'arc électrique s'est amorcé sans troubles dans toute la gamme des courants de travail. - 53 - Exemple 71 Diamètre du support 1,0 mm Diamètre de la partie active de l'électrode 2, 0 mm Hauteur de la surface latérale extérieure découverte de la partie active de l'électrode 4,0 mm Teneur en titane contenu dans la poudre dont est constituée la partie active 98% Teneur en terbium contenu dans la poudre constituant la partie active 2% JO Courant de travail minimal 2 A Courant de travail maximal 30 A Les essais ont prouvé que l'électrode fonction- nait pendant 15 minutes dans toute la gamme des cou- rants de travail en régime de la stabilisation çt I5 de la localisation spatiale de l'arc électrique. L'arc électrique s'est amorcé sans troibles dans toute la gamme des courants de travail. Exemple 72 Diamètre du support I mm Diamètre de la partie active de l'électrode 2 mm Hauteur de la surface latérale extérieure découverte de la partie active de l'électrode 4,0 mm Teneur en titane contenu dans la poudre dont est constituée la partie active 95% Teneur en terbium contenu dans la poudre cons- tituant la partie active 5% Courant de travail minimal 5,0 A Courant de travail maximal 30,0 A Les essais ont prouvé que l'électrode fonction- naît pendant 12 minutes dans toute la gamme des cou- rants de travail en régime de la stabilisation et de la localisation spatiale de l'arc électrique. L'arc électrique s'est amorcé sans troubles dans toute la gamme des courants de travail. - 54 - Les modes précités de réalisation de l'inven- tion mettent en évidence pour un homme de métier la possibilité de la réalisation de tous les objectifs de l'invention dans le cadre déterminé par les re- vendications ci-après. Il est cependant tout aussi bien évident que de légères modifications à apporter à la construction de l'électrode non fondante sont possibles vans dévier pour autant du cadre de l'in- vention. Io L'électrode non fondante faisant l'objet -de l'invention présente les avantages suivants. 1. La chute de tension au voisinage de la ca- thode est réduite de 1,5 fois dans la zone de faibles courants. I5 2. On réussit à accroître de 5 fois la durée de fonctionnement de l'électrode sans changement des propriétés de la surface de travail provoquant des variations de la tension sur l'arc électrique, ainsi qu'une perturbation de la permanence de la stabi- lisation et de la localisation spatiale de l'arc électrique. 3. La gamme des courants de travail est élargie du fait d'abaisser de 20 fois la valeur minimale du courant de travail. 4. La consommation de tungstène est réduite de fois environ à la suite de l'accroissement de la longévité de l'électrode et de son rétablissement dû. aux traitements multiples au moyen de l'arc selon le procédé décrit dans le brevet suédois N 397765; 5. L'électrode non fondante dont la partie active est en titane coûte 3,7 fois moins cher qu'une électro- de non fondante dont la partie active est constituée par du tungstène. 6. L'électrode faisant l'objet de l'invention permet de remplacer le soudage en atmosphère contrôlée par le soudage avec le chalumeau à l'arc sous argon tout en assurant les mêmes conditions de protection du joint de soudure. 2482817l - 55 - 7. L'électrode objet de l'invention permet de souder des joints de grande extension tout en conser- vant les conditions de protection du Joint de soudure. 8. L'électrode permet de réaliser le soudage dans des endroits à accès difficile ne nécessitant l'emploi que de dispositifs de protection à dimensions minimales. 9. Pour assurer le fonctionnement dans des endroits difficilement accessibles, on fabrique des électrodes I0 de faibles diamètres: pour la gamme des courants comprise entre 0,1 à et 10 A 0,5 mm pour la gamme des courants comprise entre 2 et 150 A I à 1,5 mm I5 Lorsqu'il est nécessaire d'assurer la rigidité mécanique de la construction, il est possible de fa- briquer les électrodes de tout diamètre s'évaluant à 2, 3, 4, 5 mm et plus permettant le fonctionnement dans la gamme s'étendant de 0,1 à 10 A et de 2 à 150 A. 10. L'abaissement de la cbaute de tension au voisinage de la cathode permet de simplifier sensible- ment la source d'alimentation du fait de diminuer la tension de fonctionnement à vide, jusqu'à 36 V, ce qui assure une amélioration des indices.techniques et économiques de l'électrode non fondante. Pour conclure, il convient de noter que, du point de vue d'un homme de métier se spécialisant dans la soudure, l'avantage principal de l'électrode faisant l'objet de l'invention réside dans une stricte localisation spatiale de l'arc électrique permettant une durable longévité du stable service du dispositif prévu pour la réalisation de l'arc avec un haut niveau de protection du joint de soudure. REVENDICATIONS 1. Electrode non fondante pour le traitement à l'arc et au plasma dans les gaz inertes, compor- tant un support et une partie active réalisée, en un métal réfractaire avec des additions émissives c a r a c t é r i s é e en ce que la partie ac- tive est couplée au support de manière que sa sur- face latérale extérieure soit découverte à une hau- teur dépassant le quart de son diamètre. Io0 2. Electrode non fondante suivant la revendi- cation- 1, c a r a c t 6 x i s é e en ce que la partie active est réalisée en une poudre conte- nant, à titre de métal réfractaire, du tungstène pris en quantité de 60% à 95%, les additions émissi- I5 ves étant constituées par des métaux de terre rare, ou leurs composés. - 3. Electrode non fondante suivant la revendi- cation 1, c a x a c t é r i s é e en ce que la partie active est réalisée en une poudre contenant, à titre de métal réfractaire, du titane avec la teneur de 70% à 99,5o, les additions émissives étant constituées par des métaux de terre rare ou leur composés. 4. Electrode non fondante suivant la revendica- tion 1, c a r a c t é r i s é e en ce que la partie active est réalisée en un alliage dont la base est constituée par un métal réfractaire du groupe IV A de la classification périodique des éléments, tandis que les additions émissives sont formées de métaux de terre rare ou de leur composés. 5. Electrode non fondante suivant la revendi- cation 2, c a r a c t é r i s é e en ce que le métal de terre rare est de lV'yttrium ou un de ses composAs 2 reison de 5 % à 40 %. 6. Electrode non fondante suivant la revendica- tion 2, caractérisée en ce que le métal de terre rare est du gadolinium ou un de ses composés à raison de 10 % à 35 %. 7. Electrode non fondante suivant la revendica- tion 2, caractérisée en ce que le métal de terre rare est un mélange de l'yttrium et du gadolinium avec le rapport suivant des composants en pourcentage en poids - yttrium 5 à 15, - gadolinium 10 à 25. 8. Electrode non fondante suivant la revendica- tion 2, caractérisée en ce que le métal de terre rare est un mélange du composé de l'yttrium avec celui du gadolinium avec le rapport suivant des composants en pourcentage en poids: - composé de l'yttrium 7 à 20, - composé du gadolinium 12 à 35. 9. Electrode non fondante suivant la revendica- tion 3, caractérisée en ce que le métal de terre rare est du cérium à raison de 0,5 % à 4 % ou un des composés du cé- rium de 0,5 % à 5 %. 10. Electrode non fondante suivant la revendica- tion 3, caractérisée en ce que le métal de terre rare est constitué par du dysprosium ou ses composés avec la teneur de 0,5 t à 5 %. 11. Electrode non fondante suivant la revendica- tion 3, caractérisée en ce que le métal de terre rare est du gadolinium à raison de 1 % à 10 % ou un composé du gado- linium à raison de 1 à 30 %. 12.Electrode non fondante suivant la revendi- cation 3, c a r a c t é r i s é e en ce que le métal de terre rare est constitué par du néodyme ou ses com- posés avec la teneur de 1% à 8%. 13. Electrode non fondante suivant la revendi- cation 3, c a r a c t é r i s é en ce que le métal de terre rare est constitué par du terbium ou ses composés avec la teneur de 0,5% à 5%. 248 2817 14. Electrode non fondante suivant la revendica- tion 3, c a r a c t é r i s é e en ce que le métal de terre rare est constitué par du praséodyme ou ses composés avec la teneur de 0,5% à 2%. ]5. Electrode non fondante suivant la revendica- tion 4, c a r a c t é r i s é e en ce que le métal réfractaire constituant la base de l'alliage est du titane pris en quantité de 90%" à 99,5%, tandis que le métal de terre rare est du gadolinium avec la teneur de 0,5 à 10o. 16. Electrode non fondante suivant la revendica- tion 4, c a r a c t é r i s é e en ce que le métal réfractaire constituant la base de l'alliage est du titane avec la teneur de 95% à 99, 5%, tandis que le métal de terre rare est du cérium avec la teneur 0,5% à 5%. 7. Electrode non fondante suivant la revendica- tion 4, c a r a c t é r i s é e en ce que le métal réfractaire constituant la base de l'alliage est du titane avec la teneur de 95% à 99, 5%, tandis que les composés du métal de terre rare sont représentés par des composés du cérium avec la teneur de 0,5% à 5%. 18. Electrode non fondante suivant la revendi- cation 4, c a r a c t é r i s é e en ce que le métal réfractaire constituant la base de l'alliage est du zirconium avec la teneur de 90% à 99,5%, tandis que le métal de terre rare est du gadolinium en quantité de 0,5 à 10/o. 19. Electrode non fondante suivant la revendica- tion 4, c a r a c t é r i s é e en ce que le métal réfracataire constituant la base de l'alliage est du zirconium avec la teneur de 99% à 99,5%, tandis que le métal de terre rare est du cérium avec la teneur de 0,5% à 5%. 20. Electrode non fondante suivant la revendica- tion 4, c a r a c t é r i s é e en ce que le métal réfractaire formant la base de l'alliage est du zirconium avec la teneur de 95% à 99,.5%, tandis que les composés du métal de terre rare sont des composés du cérium pris en quantité de 0,5% à 5%.